비 교예 1 의 BAP 29 . 52 g ( 114 밀리몰 ) 대신 에 , BAP 31 . 56 g ( 122 밀리몰 ) , 반응 액 2 대신 에 , 참고 예 5 에서 제조 된 반응 액 4 전체 량 ( 1 , 4 - 시클로헥산 디카르복실산 유도체 115 밀리몰 ) 을 사용 하 여 비 교예 1 과 동일 한 조작 을 실시 하 고 , 폴리스티렌 환산 의 분자량 은 중량 평균 분자량 ( Mw ) 18300 의 PBO 전구체 를 얻 었 다 . 이 알칼리 가용성 수지 에 γ - 부티 로 락톤 을 첨가 했 는데 , 하룻밤 방치 하 면 겔 화 되 었 다 . 그래서 알칼리 가용성 수지 를 N - 메틸 피 롤리 돈 에 용해 시켜 , 35 질량 % 수지 농도 의 알칼리 가용성 수지 용액 을 얻 었 다 ( P - 9 ) .